СПОСОБ ИЗГОТОВЛЕНИЯ ДЕТАЛЕЙ ТИПА ОСЕСИММЕТРИЧНОЙ ЧАШИ

1. Способ изготовления деталей типа осесимметричных чаш, включающий формирование горячей объемной штамповкой полуфабриката, его термическую и механическую обработку, при этом формирование полуфабриката ведут в два этапа, на предварительном этапе производят изменение габаритных размеров исходной цилиндрической заготовки с уменьшением ее высоты и увеличением диаметральных размеров, а на заключительном - формирование стенки чаши и ее донной части, отличающийся тем, что изменение габаритных размеров исходной цилиндрической заготовки на предварительном этапе осуществляют путем осадки по переходам на выпуклом и вогнутом бойках с образованием на противоположных сторонах заготовки выпуклой и вогнутой конических поверхностей, причем заготовку перекладывают перед каждым последующим переходом осадки вогнутой стороной на поверхность вогнутого бойка, а размеры полуфабриката перед заключительным этапом его формирования и после него выбирают из приведенного соотношения:
,
где d - габаритный диаметральный размер полуфабриката перед заключительным этапом его формирования;
н
вн
D и D - соответственно наружный и внутренний диаметральные размеры полуфабриката после заключительного этапа его формирования.
2. Способ по п.1, отличающийся тем, что перед упомянутым предварительным этапом проводят гомогенизацию упомянутой исходной заготовки при 300-448°С с последующим охлаждением до 18-35°С со скоростью не менее 100°С/ч и нагревом до температуры выделения упрочняющих фаз.
3. Способ по. п.1, отличающийся тем, что на упомянутом заключительном этапе формирование полуфабриката ведут со степенью деформации не более 81% за один нагрев.
4. Способ по п.1, отличающийся тем, что последний из упомянутых переходов осадки завершают в условиях всестороннего сжатия.